(57)【要約】    酸および／または無水物グラフト化エチレン／アルファ−オレフィンインターポリマーを含む組成物は、以下の特性：Ａ）≧１．８０のポリマー鎖あたりのグラフト数、およびＢ）≦５０，０００ｍＰａ・ｓの（１７７℃における）溶融粘度を含む。  【選択図】図１
2021526163.tif 000002
【特許請求の範囲】
【請求項１】
酸および／または無水物グラフト化エチレン／アルファ−オレフィンインターポリマーを含む組成物であって、以下の特性：
Ａ）≧１．８０のポリマー鎖あたりのグラフト数と、
Ｂ）≦５０，０００ｍＰａ・ｓの（１７７℃における）溶融粘度と、を含む、組成物。
【請求項２】
前記酸および／または無水物グラフト化エチレン／アルファ−オレフィンインターポリマーが、酸および／または無水物グラフト化エチレン／アルファ−オレフィンコポリマーである、請求項１に記載の組成物。
【請求項３】
前記酸および／または無水物グラフト化エチレン／アルファ−オレフィンインターポリマーが、０．８５５〜０．９００ｇ／ｃｃの密度を有する、請求項１または請求項２に記載の組成物。
【請求項４】
前記酸および／または無水物グラフト化エチレン／アルファ−オレフィンインターポリマーが、５，０００〜３０，０００ｍＰａ・ｓの溶融粘度（１７７℃）を有する、請求項１〜３のいずれか一項に記載の組成物。
【請求項５】
前記酸および／または無水物グラフト化エチレン／アルファ−オレフィンインターポリマーが、無水マレイン酸グラフト化エチレン／アルファ−オレフィンインターポリマーである、請求項１〜４のいずれか一項に記載の組成物。
【請求項６】
前記酸および／または無水物グラフト化エチレン／アルファ−オレフィンインターポリマーが、前記組成物の重量に基づいて、５重量％〜６０重量％の量で存在する、請求項１〜５のいずれか一項に記載の組成物。
【請求項７】
粘着付与剤およびワックスをさらに含む、請求項１〜６のいずれか一項に記載の組成物。
【請求項８】
前記組成物が、ＵＶニス塗装基材または高密度段ボールに結合されたとき、熱応力≧４０℃を有する、請求項１〜７のいずれか一項に記載の組成物。
【請求項９】
前記組成物が、ＵＶニス塗装基材または高密度段ボールに結合されたとき、−２０℃〜６０℃の範囲で、≧８０％の繊維引き裂きを有する、請求項１〜８のいずれか一項に記載の組成物。
【請求項１０】
請求項１〜９のいずれか一項に記載の組成物から形成される少なくとも１つの構成成分を含む物品。
【発明の詳細な説明】
【背景技術】
【０００１】
表面処理およびコーティングされた包装の需要が、増加している。表面処理され、かつコーティングされた厚紙は、包装業界においてより一般的になっている。このような厚紙は、多くの場合、表面上に光沢のある油性印刷、またはワックス、または二軸延伸ポリプロピレン（ＢＯＰＰ）でコーティングされ、このことにより表面の気孔率の非常に低い、または気孔率の無い表面をもたらす。これらの厚紙は、業界では「結合しにくい」基材と呼ばれる。メタロセンまたは他の「シングルサイト触媒の」オレフィンベースポリマー、またはＥＶＡに基づく、既存のホットメルト接着剤（ＨＭＡ）は、これらの結合しにくい基材への接着が制限されることが実証されている。かかる「結合しにくい」基材への接着性が改善された新しいＨＭＡ配合物を開発する必要がある。
【０００２】
接着剤組成物および／または官能化ポリマーは、以下の参考文献：２０１７年１０月１１日に出願された、ＷＯ２００７／１４６８７５、ＷＯ２００８／０９７８９８、ＷＯ２０１４／０４２８１５、ＵＳ２０１５／０１６６８５３、ＷＯ２０１６／０２８９０９、ＷＯ２０１７／０５８６２７、ＵＳ２０１７／０１１４２５７、国際出願第ＰＣＴ／ＵＳ１７／０５６０９０、および２０１７年１１月１７日に出願された、国際出願第ＰＣＴ／ＵＳ１７／０６２１６１に記載される。しかしながら、上述のように、かかる「結合しにくい」基材への接着性が改善された新しいＨＭＡ配合物が必要とされている。この必要性は、以下の発明によって満たされている。
【発明の概要】
【０００３】
組成物は、酸および／または無水物グラフト化エチレン／アルファ−オレフィンインターポリマーを含み、以下の特性：
Ａ）≧１．８０のポリマー鎖あたりのグラフト数、および
Ｂ）≦５０，０００ｍＰａ・ｓの（１７７℃における）溶融粘度、を含む。
【図面の簡単な説明】
【０００４】
【図１】熱ストレス試験方法に関する試験試料および試験構成の概略図を示す。
【発明を実施するための形態】
【０００５】
従来のＥＶＡベースの配合物、または官能化もしくは非官能化エチレン／アルファオレフィンインターポリマーに基づく従来のＨＭＡ配合物と比較して、ＵＶニス塗装（ＵＶ硬化コーティング）基材および高密度段ボールへの接着性が改善された新しい接着剤組成物が発見されている。
【０００６】
上述のように、組成物は、酸および／または無水物グラフト化エチレン／アルファ−オレフィンインターポリマーを含み、以下の特性：
Ａ）≧１．８０のポリマー鎖あたりのグラフト数、および
Ｂ）≦５０，０００ｍＰａ・ｓの（１７７℃における）溶融粘度、を含む。
【０００７】
組成物は、本明細書に記載の２つ以上の実施形態の組み合わせを含んでもよい。
【０００８】
酸および／または無水物グラフト化エチレン／アルファ−オレフィンインターポリマーは、本明細書に記載の２つ以上の実施形態の組み合わせを含んでもよい。
【０００９】
本明細書に記載の一実施形態または実施形態の組み合わせにおいて、酸および／または無水物グラフト化エチレン／アルファ−オレフィンインターポリマーは、酸および／または無水物グラフト化エチレン／アルファ−オレフィンコポリマーである。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００１０】
本明細書に記載の一実施形態または実施形態の組み合わせにおいて、酸および／または無水物グラフト化エチレン／アルファ−オレフィンインターポリマー、ならびにさらなるコポリマーは、≧０．８５５ｇ／ｃｃ、または≧０．８６０ｇ／ｃｃ、または≧０．８６５ｇ／ｃｃ、または≧０．８７０ｇ／ｃｃ（１ｃｃ＝１ｃｍ３）の密度を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１１】
本明細書に記載の一実施形態または実施形態の組み合わせにおいて、酸および／または無水物グラフト化エチレン／アルファ−オレフィンインターポリマー、ならびにさらなるコポリマーは、≦０．９００ｇ／ｃｃ、または≦０．８９５ｇ／ｃｃ、または≦０．８９０ｇ／ｃｃ、または≦０．８８５ｇ／ｃｃ（１ｃｃ＝１ｃｍ３）の密度を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１２】
本明細書に記載の一実施形態または実施形態の組み合わせにおいて、酸および／または無水物グラフト化エチレン／アルファ−オレフィンインターポリマー、ならびにさらなるコポリマーは、０．８５５〜０．９００ｇ／ｃｃ、または０．８６０〜０．８９０ｇ／ｃｃ、または０．８６５〜０．８８５ｇ／ｃｃの密度を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１３】
本明細書に記載の一実施形態または実施形態の組み合わせにおいて、酸および／または無水物グラフト化エチレン／アルファ−オレフィンインターポリマー、ならびにさらなるコポリマーは、≧５０００ｍＰａ・ｓ、または≧６０００ｍＰａ・ｓ、または≧７，０００ｍＰａ・ｓ、または≧８，０００ｍＰａ・ｓ、≧９，０００ｍＰａ・ｓ、または≧１０，０００ｍＰａ・ｓ、または≧１２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１４】
本明細書に記載の一実施形態または実施形態の組み合わせにおいて、酸および／または無水物グラフト化エチレン／アルファ−オレフィンインターポリマー、ならびにさらなるコポリマーは、≦４５，０００ｍＰａ・ｓ、または≦４０，０００ｍＰａ・ｓ、または≦３５，０００ｍＰａ・ｓ、または≦３０，０００ｍＰａ・ｓ、または≦２５，０００ｍＰａ・ｓの溶融粘度（１７７℃）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１５】
本明細書に記載の一実施形態または実施形態の組み合わせにおいて、酸および／または無水物グラフト化エチレン／アルファ−オレフィンインターポリマー、ならびにさらなるコポリマーは、≦２８，０００ｍＰａ・ｓ、または≦２６，０００ｍＰａ・ｓ、または≦２４，０００ｍＰａ・ｓ、または≦２２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１６】
本明細書に記載の一実施形態または実施形態の組み合わせにおいて、酸および／または無水物グラフト化エチレン／アルファ−オレフィンインターポリマー、ならびにさらなるコポリマーは、５，０００〜３０，０００ｍＰａ・ｓ、または１０，０００〜２８，０００ｍＰａ・ｓ、または１２，０００〜２６，０００ｍＰａ・ｓ、または１４，０００〜２４，０００ｍＰａ・ｓ、または１６，０００〜２２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１７】
本明細書に記載の一実施形態または実施形態の組み合わせにおいて、酸および／または無水物グラフト化エチレン／アルファ−オレフィンインターポリマー、ならびにさらなるコポリマーは、無水物グラフト化エチレン／アルファ−オレフィンインターポリマー、およびさらなるコポリマーである。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１８】
本明細書に記載の一実施形態または実施形態の組み合わせにおいて、酸および／または無水物グラフト化エチレン／アルファ−オレフィンインターポリマー、ならびにさらなるコポリマーは、無水マレイン酸グラフト化エチレン／アルファ−オレフィンインターポリマー、およびさらなるコポリマーである。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００１９】
本明細書に記載の一実施形態または実施形態の組み合わせにおいて、酸および／または無水物グラフト化エチレン／アルファ−オレフィンインターポリマー、ならびにさらなるコポリマーは、組成物の重量に基づいて、≧５重量％、または≧１０重量％、または≧１５重量％の量で存在する。本明細書に記載の一実施形態または実施形態の組み合わせにおいて、酸および／または無水物グラフト化エチレン／アルファ−オレフィンインターポリマー、ならびにさらなるコポリマーは、組成物の重量に基づいて、≦６０重量％、または≦５５重量％、または≦５０重量％、または≦４５重量％の量で存在する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２０】
本明細書に記載の一実施形態または実施形態の組み合わせにおいて、酸および／または無水物グラフト化エチレン／アルファ−オレフィンインターポリマー、ならびにさらなるコポリマーは、≧１．８５、または≧１．９０、または≧１．９５、または≧２．００のポリマー鎖あたりのグラフトを有する。ここで、「グラフト」という用語は、グラフト酸および／または無水物官能化剤を指す。本明細書に記載の一実施形態または実施形態の組み合わせにおいて、酸および／または無水物グラフト化エチレン／アルファ−オレフィンインターポリマー、ならびにさらなるコポリマーは、≦５．００、または≦４．５０、または≦４．００、または≦３．５０のポリマー鎖あたりのグラフトを有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２１】
本明細書に記載の一実施形態または実施形態の組み合わせにおいて、酸および／または無水物グラフト化エチレン／アルファ−オレフィンインターポリマー、ならびにさらなるコポリマーは、インターポリマーまたはコポリマーの合計重量に基づいて、≧１．０、または≧１．２、または≧１．４、または≧１．８重量％のグラフト酸および／または無水物基を有する。本明細書に記載の一実施形態または実施形態の組み合わせにおいて、酸および／または無水物グラフト化エチレン／アルファ−オレフィンインターポリマー、ならびにさらなるコポリマーは、インターポリマーまたはコポリマーの合計重量に基づいて、≦６．０、または≦５．５、または≦５．０、または≦４．５のグラフト酸および／または無水物を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２２】
本明細書に記載の一実施形態または実施形態の組み合わせにおいて、酸および／または無水物グラフト化エチレン／アルファ−オレフィンインターポリマー、ならびにさらなるコポリマーは、≧５，０００ｇ／モル、または≧６，０００ｇ／モル、または≧７，０００ｇ／モル、または≧８，０００ｇ／モル、≧９，０００ｇ／モル、または≧１０，０００ｇ／モルの数平均分子量（Ｍｎ）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２３】
本明細書に記載の一実施形態または実施形態の組み合わせにおいて、酸および／または無水物グラフト化エチレン／アルファ−オレフィンインターポリマー、ならびにさらなるコポリマーは、≦５０，０００ｇ／モル、または≦４５，０００ｇ／モル、または≦４０，０００ｇ／モル、または≦３５，０００ｇ／モル、または≦３０，０００ｇ／モル、または≦２５，０００ｇ／モル、または≦２０，０００ｇ／モル、または≦１５，０００ｇ／モルの数平均分子量（Ｍｎ）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２４】
本明細書に記載の一実施形態または実施形態の組み合わせにおいて、酸および／または無水物グラフト化エチレン／アルファ−オレフィンインターポリマー、ならびにさらなるコポリマーは、≧１．８０、または≧１．９０、または≧２．００、または≧２．１０の分子量分布（Ｍｗ／Ｍｎ）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２５】
本明細書に記載の一実施形態または実施形態の組み合わせにおいて、酸および／または無水物グラフト化エチレン／アルファ−オレフィンインターポリマー、ならびにさらなるコポリマーは、≦３．００、または≦２．８０、または≦２．６０、または２．４０の分子量分布（Ｍｗ／Ｍｎ）を有する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２６】
本明細書に記載の一実施形態または実施形態の組み合わせにおいて、酸および／または無水物グラフト化エチレン／アルファ−オレフィンインターポリマー、およびさらなるコポリマーは、組成物の重量に基づいて、≧９５重量％、または≧９８重量％、または≧９９重量％の量で存在する。好適なα−オレフィンは、Ｃ３−Ｃ２０α−オレフィン、さらにＣ３−Ｃ１０α−オレフィン、さらにプロピレン、１−ブテン、１−ヘキセン、および１−オクテン、または１−ブテン、１−ヘキセン、および１−オクテンを含む。
【００２７】
本明細書に記載の一実施形態または実施形態の組み合わせにおいて、組成物は、粘着付与剤をさらに含む。粘着付与剤は、限定されるものではないが、脂肪族、脂環式、および芳香族炭化水素、および変性炭化水素、ならびに水素化版、テルペン、および変性テルペン、ならびに水素化版、およびロジン、およびロジン誘導体、ならびに水素化版、およびこれらの粘着付与剤のうちの２つ以上の混合物を含む。
【００２８】
本明細書に記載の一実施形態または実施形態の組み合わせにおいて、組成物は、ワックスをさらに含む。ワックスは、限定されるものではないが、パラフィンワックス、マイクロクリスタリンワックス、高密度かつ低分子量ポリエチレンワックス、ポリプロピレンワックス、熱分解ワックス、副生ポリエチレンワックス、Ｆｉｓｃｈｅｒ−Ｔｒｏｐｓｃｈワックス、酸化Ｆｉｓｃｈｅｒ−Ｔｒｏｐｓｃｈワックス、およびヒドロキシルステアラミドワックス、ならびに脂肪アミドワックス、またはそれらの混合物などの官能化ワックスを含む。
【００２９】
本明細書に記載の一実施形態または実施形態の組み合わせにおいて、組成物は、非官能化エチレン／アルファ−オレフィンインターポリマー、およびさらなる非官能化エチレン／アルファ−オレフィンコポリマーをさらに含む。
【００３０】
一実施形態では、組成物は、第２の酸および／または無水物グラフト化エチレン／アルファ−オレフィンインターポリマー、およびさらなるコポリマーをさらに含み、２つのインターポリマー（またはコポリマー）は、溶融粘度（１７７Ｃ）、密度、Ｍｎ、またはＭｗ／Ｍｎなどの１つ以上の特性において異なる。
【００３１】
本明細書に記載の一実施形態または実施形態の組み合わせにおいて、組成物は、≧５００ｍＰａ・ｓ、または≧６００ｍＰａ・ｓ、または≧７００ｍＰａ・ｓ、または≧８００ｍＰａ・ｓ、≧９００ｍＰａ・ｓ、または≧１，０００ｍＰａ・ｓの溶融粘度（１７７℃）を有する。本明細書に記載の一実施形態または実施形態の組み合わせにおいて、組成物は、≦５，０００ｍＰａ・ｓ、または≦４，５００ｍＰａ・ｓ、または≦４，０００ｍＰａ・ｓ、または≦３，５００ｍＰａ・ｓ、または≦３，０００ｍＰａ・ｓ、または≦２，５００ｍＰａ・ｓ、または≦２，０００ｍＰａ・ｓ、または≦１，５００ｍＰａ・ｓの溶融粘度（１７７℃）を有する。
【００３２】
本明細書に記載の一実施形態または実施形態の組み合わせにおいて、組成物は、≧４０℃、または≧４５℃、または≧５０℃、または≧５５℃、≧６０℃の熱応力を有する。本明細書に記載の一実施形態または実施形態の組み合わせにおいて、組成物は、≦９５℃、または≦９０℃、または≦８５℃、または≦８０℃、または≦７５℃の熱応力を有する。
【００３３】
本明細書に記載の一実施形態または実施形態の組み合わせにおいて、組成物は、７０％〜１００％、または７５％〜１００％、または８０％〜１００％、または８５％〜１００％、または９０％〜１００％の繊維引き裂き（−２０℃における）を有する。
【００３４】
本明細書に記載の一実施形態または実施形態の組み合わせにおいて、組成物は、７０％〜１００％、または７５％〜１００％、または８０％〜１００％の繊維引き裂き（２３℃における）を有する。
【００３５】
本明細書に記載の一実施形態または実施形態の組み合わせにおいて、組成物は、７０％〜１００％、または７５％〜１００％、または８０％〜１００％、または８５％〜１００％、または９０％〜１００％の繊維引き裂き（６０℃における）を有する。
【００３６】
本明細書に記載の一実施形態または実施形態の組み合わせにおいて、組成物は、ＵＶニス塗装基材または高密度段ボールに結合されたとき、７０％〜１００％、または７５％〜１００％、または８０％〜１００％、または８５％〜１００％、または９０％〜１００％の繊維引き裂き（−２０℃における）を有する。
【００３７】
本明細書に記載の一実施形態または実施形態の組み合わせにおいて、組成物は、ＵＶニス塗装基材または高密度段ボールに結合されたとき、７０％〜１００％、または７５％〜１００％、または８０％〜１００％の繊維引き裂き（２３℃における）を有する。
【００３８】
本明細書に記載の一実施形態または実施形態の組み合わせにおいて、組成物は、ＵＶニス塗装基材または高密度段ボールに結合されたとき、７０％〜１００％、または７５％〜１００％、または８０％〜１００％、または８５％〜１００％、または９０％〜１００％の繊維引き裂き（６０℃における）を有する。
【００３９】
本明細書に記載の一実施形態または実施形態の組み合わせにおいて、組成物は、ペレット形態（例えば、単一のペレット）である。
【００４０】
本明細書に記載の一実施形態または実施形態の組み合わせにおいて、組成物は、２４．６ｃｍ３のフィルムあたり、≦２０、または≦１８、または≦１６、または≦１４、または≦１２、または≦１０、または≦８．０、または≦７．０、または≦６．０、または≦５．０ｍｍ２のゲル含有量（ＧＩ２００）を有する。
【００４１】
本明細書に記載の一実施形態または実施形態の組み合わせにおいて、組成物は、組成物の重量に基づいて、＜０．１０重量％、または＜０．０５重量％、または＜０．０１重量％のＥＶＡを含む。さらなる実施形態では、組成物は、ＥＶＡを含まない。
【００４２】
本明細書に記載の一実施形態または実施形態の組み合わせにおいて、組成物は、組成物の重量に基づいて、＜０．１０重量％、または＜０．０５重量％、または＜０．０１重量％のポリプロピレン系ポリマーを含む。さらなる実施形態では、組成物は、プロピレン系ポリマーを含まない。
【００４３】
本明細書に記載の一実施形態または実施形態の組み合わせにおいて、組成物は、組成物の重量に基づいて、＜０．１０重量％、または＜０．０５重量％、または＜０．０１重量％の、重合形態でスチレンを含有するポリマーを含む。さらなる実施形態では、組成物は、重合形態でスチレンを含有するポリマーを含まない。
【００４４】
本明細書に記載の一実施形態または実施形態の組み合わせにおいて、組成物は、組成物の重量に基づいて、＜０．１０重量％、または＜０．０５重量％、または＜０．０１重量％のフッ素含有ポリマーを含む。さらなる実施形態では、組成物は、フッ素含有ポリマーを含まない。
【００４５】
本明細書に記載の一実施形態または実施形態の組み合わせにおいて、組成物は、組成物の重量に基づいて、＜０．１０重量％、または＜０．０５重量％、または＜０．０１重量％のポリウレタンを含む。さらなる実施形態では、組成物は、ポリウレタンを含まない。
【００４６】
本明細書に記載の一実施形態または実施形態の組み合わせにおいて、組成物は、１つ以上の添加剤をさらに含む。添加剤としては、酸化防止剤、難燃剤、ＵＶ安定剤、可塑剤、着色剤、充填剤（例えば、無機充填剤）、およびスリップ剤が挙げられるが、これらに限定されない。一実施形態では、組成物は、最終組成物の重量に基づいて、０より大きい、または≧０．１重量％、または≧０．２重量％、または≧０．５重量％〜≦１０．０重量％、または≦５．０重量％、または≦２．０重量％、または≦１．０重量％の１つ以上の添加剤の合成重量を含む。
【００４７】
本明細書に記載の１つ以上の実施形態の組成物から形成される少なくとも１つの構成要素分を含む物品もまた提供される。
【００４８】
本明細書に記載の一実施形態または実施形態の組み合わせにおいて、物品は、包装構造、接着プライマー組成物、分散液、自動車部品、または建物もしくは建設部品から選択される。本明細書に記載の一実施形態または実施形態の組み合わせにおいて、物品は、１つ以上の層を含むフィルム構造体から選択される。
【００４９】
酸および／または無水物グラフト化エチレン／アルファ−オレフィンインターポリマーを形成するために使用されるエチレン／アルファ−オレフィンインターポリマー
本明細書に記載の一実施形態または実施形態の組み合わせにおいて、エチレン／アルファ−オレフィンインターポリマー、およびさらにコポリマーは、インターポリマーの重量に基づいて、６０重量％以上、さらに７０重量％以上、さらに８０重量％以上、さらに８５重量％以上、または９０重量％に等しい、重合エチレンを含む。一実施形態において、エチレン／アルファ−オレフィンインターポリマーは、エチレン／アルファ−オレフィンコポリマーである。好適なαオレフィンには、Ｃ３−Ｃ２０αオレフィン、および好ましくはＣ３−Ｃ１０αオレフィンが含まれるが、これらに限定されない。より好ましいα−オレフィンには、プロピレン、１−ブテン、１−ペンテン、１−ヘキセン、１−ヘプテン、および１−オクテンが含まれ、さらにプロピレン、１−ブテン、１−ヘキセン、および１−オクテン、ならびにさらに１−ブテン、１−ヘキセン、および１−オクテンが含まれる。
【００５０】
本明細書に記載の一実施形態または実施形態の組み合わせにおいて、エチレン／アルファ−オレフィンインターポリマー、およびさらにコポリマーは、≧０．８５５ｇ／ｃｃ、または≧０．８６０ｇ／ｃｃ、または≧０．８６５ｇ／ｃｃ、または≧０．８７０ｇ／ｃｃ（１ｃｃ＝１ｃｍ３）の密度を有する。本明細書に記載の一実施形態または実施形態の組み合わせにおいて、エチレン／アルファ−オレフィンインターポリマー、およびさらにコポリマーは、≦０．９２０ｇ／ｃｃ、または≦０．９１５ｇ／ｃｃ、または≦０．９１０ｇ／ｃｃ、または≦０．９０５ｇ／ｃｃ、または≦０．９００ｇ／ｃｃの密度を有する。好適なα−オレフィンが上に記載される。
【００５１】
本明細書に記載の一実施形態または実施形態の組み合わせにおいて、エチレン／アルファ−オレフィンインターポリマー、およびさらにコポリマーは、≧１００ｄｇ／分、≧１５０ｄｇ／分、または≧２００ｄｇ／分、または≧２５０ｄｇ／分、または≧３００ｄｇ／分、または≧３５０ｄｇ／分のメルトインデックス（Ｉ２、２．１６ｋｇ、１９０℃）を有する。一実施形態において、エチレン／アルファ−オレフィンインターポリマー、およびさらなるコポリマー、エチレン／アルファ−オレフィンインターポリマー、およびさらなるコポリマーは、≦２５００ｄｇ／分、または≦２０００ｄｇ／分、または≦１５００ｄｇ／分、または≦１０００ｄｇ／分、または≦５００ｄｇ／分のメルトインデックス（Ｉ２、２．１６ｋｇ、１９０℃）を有する。好適なα−オレフィンが上に記載される。
【００５２】
エチレン系インターポリマー、またはコポリマーは、本明細書に記載されるように、２つ以上の実施形態の組み合わせを含んでもよい。
【００５３】
いくつかの実施形態の要約
ａ）組成物は、酸および／または無水物グラフト化エチレン／アルファ−オレフィンインターポリマーを含み、以下の特性：
Ａ）≧１．８０のポリマー鎖あたりのグラフト数、および
Ｂ）≦５０，０００ｍＰａ・ｓの（１７７℃における）溶融粘度、を含む。
【００５４】
ｂ）上記ａ）の組成物であって、酸および／または無水物グラフト化エチレン／アルファ−オレフィンインターポリマーは、酸および／または無水物グラフト化エチレン／アルファ−オレフィンコポリマーである。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００５５】
ｃ）上記ａ）またはｂ）の組成物であって、酸および／または無水物グラフト化エチレン／アルファ−オレフィンインターポリマー、ならびにさらなるコポリマーは、≧０．８５５ｇ／ｃｃ、または≧０．８６０ｇ／ｃｃ、または≧０．８６５ｇ／ｃｃ、または≧０．８７０ｇ／ｃｃ（１ｃｃ＝１ｃｍ３）の密度を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００５６】
ｄ）上記のａ）〜ｃ）のうちのいずれか１つの組成物であって、酸および／または無水物グラフト化エチレン／アルファ−オレフィンインターポリマー、ならびにさらなるコポリマーは、≦０．９００ｇ／ｃｃ、または≦０．８９５ｇ／ｃｃ、または≦０．８９０ｇ／ｃｃ、または≦０．８８５ｇ／ｃｃ（１ｃｃ＝１ｃｍ３）の密度を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００５７】
ｅ）上記のａ）〜ｄ）のうちのいずれか１つの組成物であって、酸および／または無水物グラフト化エチレン／アルファ−オレフィンインターポリマー、ならびにさらなるコポリマーは、０．８５５〜０．９００ｇ／ｃｃ、または０．８６０〜０．８９０ｇ／ｃｃ、または０．８６５〜０．８８５ｇ／ｃｃの密度を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００５８】
ｆ）上記のａ）〜ｅ）のうちのいずれか１つの組成物であって、酸および／または無水物グラフト化エチレン／アルファ−オレフィンインターポリマー、ならびにさらなるコポリマーは、≧５０００ｍＰａ・ｓ、または≧６０００ｍＰａ・ｓ、または≧７，０００ｍＰａ・ｓ、または≧８，０００ｍＰａ・ｓ、≧９，０００ｍＰａ・ｓ、または≧１０，０００ｍＰａ・ｓ、または≧１２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００５９】
ｇ）上記のａ）〜ｆ）のうちのいずれか１つの組成物であって、酸および／または無水物グラフト化エチレン／アルファ−オレフィンインターポリマー、ならびにさらなるコポリマーは、≦４５，０００ｍＰａ・ｓ、または≦４０，０００ｍＰａ・ｓ、または≦３５，０００ｍＰａ・ｓ、または≦３０，０００ｍＰａ・ｓ、または≦２５，０００ｍＰａ・ｓの溶融粘度（１７７℃）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６０】
ｈ）上記ａ）〜ｇ）のうちのいずれか１つの組成物であって、本明細書に記載の一実施形態または実施形態の組み合わせにおいて、酸および／または無水物グラフト化エチレン／アルファ−オレフィンインターポリマー、およびさらなるコポリマーは、≦２８，０００ｍＰａ・ｓ、または≦２６，０００ｍＰａ・ｓ、または≦２４，０００ｍＰａ・ｓ、または≦２２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６１】
ｉ）上記のａ）〜ｈ）のうちのいずれか１つの組成物であって、酸および／または無水物グラフト化エチレン／アルファ−オレフィンインターポリマー、ならびにさらなるコポリマーは、５，０００〜３０，０００ｍＰａ・ｓ、または１０，０００〜２８，０００ｍＰａ・ｓ、または１２，０００〜２６，０００ｍＰａ・ｓ、または１４，０００〜２４，０００ｍＰａ・ｓ、または１６，０００〜２２，０００ｍＰａ・ｓの溶融粘度（１７７℃）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６２】
ｊ）上記のａ）〜ｉ）のうちのいずれか１つの組成物であって、酸および／または無水物グラフト化エチレン／アルファ−オレフィンインターポリマー、ならびにさらなるコポリマーは、無水物グラフト化エチレン／アルファ−オレフィンインターポリマー、およびさらなるコポリマーである。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６３】
ｋ）上記のａ）〜ｊ）のうちのいずれか１つの組成物であって、酸および／または無水物グラフト化エチレン／アルファ−オレフィンインターポリマー、ならびにさらなるコポリマーは、無水マレイン酸グラフト化エチレン／アルファ−オレフィンインターポリマー、およびさらなるコポリマーである。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６４】
ｌ）上記のａ）〜ｋ）のうちのいずれか１つの組成物であって、酸および／または無水物グラフト化エチレン／アルファ−オレフィンインターポリマー、ならびにさらなるコポリマーは、組成物の重量に基づいて、≧５重量％、または≧１０重量％、または≧１５重量％の量で存在する。
【００６５】
ｍ）上記のａ）〜ｌ）のうちのいずれか１つの組成物であって、酸および／または無水物グラフト化エチレン／アルファ−オレフィンインターポリマー、ならびにさらなるコポリマーは、組成物の重量に基づいて、≦６０重量％、または≦５５重量％、または≦５０重量％、または≦４５重量％の量で存在する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６６】
ｎ）上記のａ）〜ｍ）のうちのいずれか１つの組成物であって、酸および／または無水物グラフト化エチレン／アルファ−オレフィンインターポリマー、ならびにさらなるコポリマーは、≧１．８５、または≧１．９０、または≧１．９５、または≧２．００のポリマー鎖あたりのグラフトを有する。ここで、「グラフト」という用語は、グラフト酸および／または無水物官能化剤を指す。
【００６７】
ｏ）上記のａ）〜ｎ）のうちのいずれか１つの組成物であって、酸および／または無水物グラフト化エチレン／アルファ−オレフィンインターポリマー、ならびにさらなるコポリマーは、≦５．００、または≦４．５０、または≦４．００、または≦３．５０のポリマー鎖あたりのグラフトを有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００６８】
ｐ）上記のａ）〜ｏ）のうちのいずれか１つの組成物であって、酸および／または無水物グラフト化エチレン／アルファ−オレフィンインターポリマー、ならびにさらなるコポリマーは、インターポリマーまたはコポリマーの合計重量に基づいて、≧１．０、または≧１．２、または≧１．４、または≧１．８重量％のグラフト酸および／または無水物基を有する。
【００６９】
ｑ）上記のａ）〜ｐ）のうちのいずれか１つの組成物であって、酸および／または無水物グラフト化エチレン／アルファ−オレフィンインターポリマー、ならびにさらなるコポリマーは、インターポリマーまたはコポリマーの合計重量に基づいて、≦６．０、または≦５．５、または≦５．０、または≦４．５のグラフト酸および／または無水物を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７０】
ｒ）上記のａ）〜ｑ）のうちのいずれか１つの組成物であって、酸および／または無水物グラフト化エチレン／アルファ−オレフィンインターポリマー、ならびにさらなるコポリマーは、≧５，０００ｇ／モル、または≧６，０００ｇ／モル、または≧７，０００ｇ／モル、または≧８，０００ｇ／モル、または≧９，０００ｇ／モル、または≧１０，０００ｇ／モルの数平均分子量（Ｍｎ）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７１】
ｓ）上記のａ）〜ｒ）のうちのいずれか１つの組成物であって、酸および／または無水物グラフト化エチレン／アルファ−オレフィンインターポリマー、ならびにさらなるコポリマーは、≦５０，０００ｇ／モル、または≦４５，０００ｇ／モル、または≦４０，０００ｇ／モル、または≦３５，０００ｇ／モル、または≦３０，０００ｇ／モル、または≦２５，０００ｇ／モル、または≦２０，０００ｇ／モル、または≦１５，０００ｇ／モルの数平均分子量（Ｍｎ）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７２】
ｔ）上記のａ）〜ｓ）のうちのいずれか１つの組成物であって、酸および／または無水物グラフト化エチレン／アルファ−オレフィンインターポリマー、ならびにさらなるコポリマーは、≧１．８０、または≧１．９０、または≧２．００、または≧２．１０の分子量分布（Ｍｗ／Ｍｎ）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７３】
ｕ）上記のａ）〜ｔ）のうちのいずれか１つの組成物であって、酸および／または無水物グラフト化エチレン／アルファ−オレフィンインターポリマー、ならびにさらなるコポリマーは、≦３．００、または≦２．８０、または≦２．６０、または２．４０の分子量分布（Ｍｗ／Ｍｎ）を有する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７４】
ｖ）上記のａ）〜ｕ）のうちのいずれか１つの組成物であって、酸および／または無水物グラフト化エチレン／アルファ−オレフィンインターポリマー、ならびにさらなるコポリマーは、組成物の重量に基づいて、≧９５重量％、または≧９８重量％、または≧９９重量％の量で存在する。好適なα−オレフィンは、Ｃ３−Ｃ２０α−オレフィン、さらにＣ３−Ｃ１０α−オレフィン、およびさらにプロピレン、１−ブテン、１−ヘキセン、ならびに１−オクテン、または１−ブテン、１−ヘキセン、ならびに１−オクテンを含む。
【００７５】
ｗ）上記のａ）〜ｖ）のうちのいずれか１つの組成物であって、組成物は、粘着付与剤をさらに含む。粘着付与剤は、限定されるものではないが、脂肪族、脂環式、および芳香族炭化水素、および変性炭化水素、ならびに水素化版、テルペン、および変性テルペン、ならびに水素化版、およびロジン、およびロジン誘導体、ならびに水素化版、およびこれらの粘着付与剤のうちの２つ以上の混合物を含む。
【００７６】
ｘ）上記のａ）〜ｗ）のうちのいずれか１つの組成物であって、組成物は、ワックスをさらに含む。ワックスは、限定されるものではないが、パラフィンワックス、マイクロクリスタリンワックス、高密度かつ低分子量ポリエチレンワックス、ポリプロピレンワックス、熱分解ワックス、副生ポリエチレンワックス、Ｆｉｓｃｈｅｒ−Ｔｒｏｐｓｃｈワックス、酸化Ｆｉｓｃｈｅｒ−Ｔｒｏｐｓｃｈワックス、およびヒドロキシルステアラミドワックス、ならびに脂肪アミドワックス、またはそれらの混合物などの官能化ワックスを含む。
【００７７】
ｙ）上記のａ）〜ｘ）のうちのいずれか１つの組成物であって、組成物は、非官能化エチレン／アルファ−オレフィンインターポリマー、およびさらなる非官能化エチレン／アルファ−オレフィンコポリマーをさらに含む。
【００７８】
ｚ）上記のａ）〜ｙ）のうちのいずれか１つの組成物であって、組成物は、第２の酸および／または無水物グラフト化エチレン／アルファ−オレフィンインターポリマー、およびさらなるコポリマーをさらに含み、２つのインターポリマー（またはコポリマー）は、溶融粘度（１７７Ｃ）、密度、Ｍｎ、またはＭｗ／Ｍｎなどの１つ以上の特性において異なる。
【００７９】
ａａ）上記のａ）〜ｚ）のうちのいずれか１つの組成物であって、組成物は、≧５００ｍＰａ・ｓ、または≧６００ｍＰａ・ｓ、または≧７００ｍＰａ・ｓ、または≧８００ｍＰａ・ｓ、≧９００ｍＰａ・ｓ、または≧１，０００ｍＰａ・ｓの溶融粘度（１７７℃）を有する。
【００８０】
ｂｂ）上記のａ）〜ａａ）のうちのいずれか１つの組成物であって、組成物は、≦５，０００ｍＰａ・ｓ、または≦４，５００ｍＰａ・ｓ、または≦４，０００ｍＰａ・ｓ、または≦３，５００ｍＰａ・ｓ、または≦３，０００ｍＰａ・ｓ、または≦２，５００ｍＰａ・ｓ、または≦２，０００ｍＰａ・ｓ、または≦１，５００ｍＰａ・ｓの溶融粘度（１７７℃）を有する。
【００８１】
ｃｃ）上記のａ）〜ｂｂ）のうちのいずれか１つの組成物であって、組成物は、≧４０℃、または≧４５℃、または≧５０℃、または≧５５℃、≧６０℃の熱応力を有する。
【００８２】
ｄｄ）上記のａ）〜ｃｃ）のうちのいずれか１つの組成物であって、組成物は、≦９５℃、または≦９０℃、または≦８５℃、または≦８０℃、または≦７５℃の熱応力を有する。
【００８３】
ｅｅ）上記のａ）〜ｄｄ）のうちのいずれか１つの組成物であって、組成物は、７０％〜１００％、または７５％〜１００％、または８０％〜１００％、または８５％〜１００％、または９０％〜１００％の繊維引き裂き（−２０℃における）を有する。
【００８４】
ｆｆ）上記のａ）〜ｅｅ）のうちのいずれか１つの組成物であって、組成物は、７０％〜１００％、または７５％〜１００％、または８０％〜１００％の繊維引き裂き（２３℃における）を有する。
【００８５】
ｇｇ）上記のａ）〜ｆｆ）のうちのいずれか１つの組成物であって、組成物は、７０％〜１００％、または７５％〜１００％、または８０％〜１００％、または８５％〜１００％、または９０％〜１００％の繊維引き裂き（６０℃における）を有する。
【００８６】
ｈｈ）上記のａ）〜ｇｇ）のうちのいずれか１つの組成物であって、組成物は、ＵＶニス塗装基材または高密度段ボールに結合されたとき、７０％〜１００％、または７５％〜１００％、または８０％〜１００％、または８５％〜１００％、または９０％〜１００％の繊維引き裂き（−２０℃における）を有する。
【００８７】
ｉｉ）上記のａ）〜ｈｈ）のうちのいずれか１つの組成物であって、組成物は、ＵＶニス塗装基材または高密度段ボールに結合されたとき、７０％〜１００％、または７５％〜１００％、または８０％〜１００％の繊維引き裂き（２３℃における）を有する。
【００８８】
ｊｊ）上記のａ）〜ｉｉ）のうちのいずれか１つの組成物であって、組成物は、ＵＶニス塗装基材または高密度段ボールに結合されたとき、７０％〜１００％、または７５％〜１００％、または８０％〜１００％、または８５％〜１００％、または９０％〜１００％の繊維引き裂き（６０℃における）を有する。
【００８９】
ｋｋ）上記のａ）〜ｊｊ）のうちのいずれか１つの組成物であって、組成物は、ペレット形態（例えば、単一のペレット）である。
【００９０】
ｌｌ）上記のａ）〜ｋｋ）のうちのいずれか１つの組成物であって、組成物は、２４．６ｃｍ３のフィルムあたり、≦２０、または≦１８、または≦１６、または≦１４、または≦１２、または≦１０、または≦８．０、または≦７．０、または≦６．０、または≦５．０ｍｍ２のゲル含有量（ＧＩ２００）を有する。
【００９１】
ｍｍ）上記のａ）〜ｌｌ）のうちのいずれか１つの組成物であって、組成物は、組成物の重量に基づいて、＜０．１０重量％、または＜０．０５重量％、または＜０．０１重量％のＥＶＡを含む。さらなる実施形態では、組成物は、ＥＶＡを含まない。
【００９２】
ｎｎ）上記のａ）〜ｍｍ）のうちのいずれか１つの組成物であって、組成物は、組成物の重量に基づいて、＜０．１０重量％、または＜０．０５重量％、または＜０．０１重量％のポリプロピレン系ポリマーを含む。さらなる実施形態では、組成物は、プロピレン系ポリマーを含まない。
【００９３】
ｏｏ）上記のａ）〜ｎｎ）のうちのいずれか１つの組成物であって、組成物は、組成物の重量に基づいて、＜０．１０重量％、または＜０．０５重量％、または＜０．０１重量％の、重合形態でスチレンを含有するポリマーを含む。さらなる実施形態では、組成物は、重合形態でスチレンを含有するポリマーを含まない。
【００９４】
ｐｐ）上記のａ）〜ｏｏ）のうちのいずれか１つの組成物であって、組成物は、組成物の重量に基づいて、＜０．１０重量％、または＜０．０５重量％、または＜０．０１重量％のフッ素含有ポリマーを含む。さらなる実施形態では、組成物は、フッ素含有ポリマーを含まない。
【００９５】
ｑｑ）上記のａ）〜ｐｐ）のうちのいずれか１つの組成物であって、組成物は、組成物の重量に基づいて、＜０．１０重量％、または＜０．０５重量％、または＜０．０１重量％のポリウレタンを含む。さらなる実施形態では、組成物は、ポリウレタンを含まない。
【００９６】
ｒｒ）上記のａ）〜ｑｑ）のうちのいずれか１つの組成物であって、組成物は、１つ以上の添加剤をさらに含む。添加剤としては、酸化防止剤、難燃剤、ＵＶ安定剤、可塑剤、着色剤、充填剤（例えば、無機充填剤）、およびスリップ剤が挙げられるが、これらに限定されない。
【００９７】
ｓｓ）上記のａ）〜ｒｒ）のいずれか１つの組成物であって、組成物は、最終組成物の重量に基づいて、０より大きい、または≧０．１重量％、または≧０．２重量％、または≧０．５重量％〜≦１０．０重量％、または≦５．０重量％、または≦２．０重量％、または≦１．０重量％の１つ以上の添加剤の合成重量を含む。
【００９８】
ｔｔ）上記のａ）〜ｓｓ）のうちのいずれか１つの組成物から形成される少なくとも１つの構成要素を含む、物品。
【００９９】
ｕｕ）上記のｔｔ）の物品であって、物品は、包装構造、接着プライマー組成物、分散液、自動車部品、または建物もしくは建設部品から選択される。本明細書に記載の一実施形態または実施形態の組み合わせにおいて、物品は、１つ以上の層を含むフィルム構造体から選択される。
【０１００】
定義
別段の記載がない限り、すべての試験方法は本開示の出願日現在のものである。
【０１０１】
本明細書で使用される場合、「組成物」という用語は、組成物を含む材料または材料の混合物、ならびに組成物の材料から形成された反応生成物および分解生成物を含む。典型的には、いずれの反応生成物および／または分解生成物も微量で存在する。
【０１０２】
本明細書で使用される「ポリマー」という語は、同じ種類かまたは異なる種類のモノマーを重合することにより調製されるポリマー化合物を指す。したがって、ポリマーという一般的な用語は、ホモポリマーという用語（微量の不純物がポリマー構造に組み込まれ得るという理解の下に、唯一の種類のモノマーから調製されるポリマーを指すために用いられる）、および本明細書において以下に定義されるようなインターポリマーという用語を包含する。例えば、触媒残渣などの微量の不純物が、ポリマー中および／またはポリマー内に組み込まれ得る。
【０１０３】
本明細書で使用される「インターポリマー」という用語は、少なくとも２つの異なる種類のモノマーの重合により調製されるポリマーを指す。したがって、インターポリマーという総称は、（２つの異なる種類のモノマーから調製されるポリマーを指すために用いられる）コポリマー、および３つ以上の異なる種類のモノマーから調製されるポリマーを含む。
【０１０４】
本明細書で使用される場合、「オレフィン系ポリマー」という用語は、重合形態で、ポリマーの重量に基づいて、５０重量％または過半量のオレフィンモノマー、例えば、エチレンまたはプロピレンを含み、任意に、１つ以上のコモノマーを含み得るポリマーを指す。一実施形態では、オレフィン系ポリマーは、（ポリマーの重量を基準として）過半量のオレフィンモノマーを含み、任意に１種以上のコモノマーを含み得る。
【０１０５】
本明細書で使用される場合、「プロピレン系ポリマー」という用語は、重合形態で、ポリマーの重量に基づいて、過半量のプロピレンモノマーを含み、任意に、１つ以上のコモノマーを含み得るポリマーを指す。
【０１０６】
本明細書で使用される場合、「エチレン系ポリマー」という用語は、（ポリマーの重量を基準として）少なくとも５０重量％または過半量のエチレンモノマーを、重合形態で含み、任意に１種以上のコモノマーを含み得るポリマーを指す。一実施形態では、エチレン系ポリマーは、（エチレン系ポリマーの重量を基準として）過半量のエチレンモノマーを含み、任意に１種以上のコモノマーを含み得る。
【０１０７】
本明細書で使用される場合、「エチレン／α−オレフィンインターポリマー」という用語は、（インターポリマーの重量を基準として）少なくとも５０重量％または過半量のエチレンモノマー、および少なくとも１種のα−オレフィンを、重合形態で含むインターポリマーを指す。一実施形態では、エチレン／α−オレフィンインターポリマーは、（エチレン系コポリマーの重量を基準として）過半量のエチレンモノマー、および少なくとも１種のα−オレフィンを含む。
【０１０８】
本明細書で使用される場合、「エチレン／α−オレフィンコポリマー」という用語は、（コポリマーの重量を基準として）少なくとも５０重量％または過半量のエチレンモノマー、および２種のみのモノマーの種類として１種のα−オレフィンを、重合形態で含むコポリマーを指す。一実施形態では、エチレン／α−オレフィンコポリマーは、（エチレン系コポリマーの重量を基準として）過半量のエチレンモノマー、および唯一のモノマーの種類として１種のα−オレフィンを含む。
【０１０９】
本明細書で使用される場合、「酸および／または無水物グラフト化エチレン／アルファ−オレフィンインターポリマー」という用語、および同様の用語は、グラフト形態で、結合カルボン酸基および／または結合無水物基を含むエチレン／アルファ−オレフィンインターポリマーを指す。
【０１１０】
本明細書で使用される場合、「無水物グラフト化エチレン／アルファ−オレフィンインターポリマー」という用語、および同様の用語は、グラフト形態で、結合無水物基を含むエチレン／アルファ−オレフィンインターポリマーを指す。当該技術分野で理解されているように、微量の無水物基は、例えば大気中での水との反応によりカルボン酸基を形成し得る。
【０１１１】
本明細書で使用される場合、「官能化剤」という用語は、ポリマー（すなわち、エチレン系ポリマー）の内に結合し得る（例えば組み込まれる）および／またはポリマー上に結合し得る（例えばグラフト化される）少なくとも１つの官能基を含む化合物を指す。
【０１１２】
本明細書で使用される場合、「官能基」という用語は、少なくとも１個のヘテロ原子（例えば、Ｏ、Ｎ、Ｓｉ、Ｃｌ）を含む化学基を指す。官能基はさらに不飽和を含有し得る。例示的な官能基には、酸および無水物が含まれるが、これらに限定されない。
【０１１３】
本明細書で使用される場合、「フリーラジカル開始剤」という用語は、ラジカル反応のためのラジカル種を生成する化合物を指す。
【０１１４】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。疑念を避けるために、「含む」という語の使用を通じて請求項に記載されるすべての組成物は、反対の記述がない限り、重合されているかどうかに関わらず、追加の添加剤、助剤、または化合物を含み得る。対照的に、「から本質的になる」という用語は、操作性に必須ではないものを除き、任意の以降の記述の範囲から任意の他の成分、ステップ、または手順を除外する。「からなる」という用語は、具体的に描写または列挙されていない任意の成分、ステップ、または手順を排除する。
【０１１５】
試験方法
密度
密度を、ＡＳＴＭ  Ｄ７９２、方法Ｂに従って測定した。この結果を、１立方センチメートルあたりのグラム（ｇ）（ｇ／ｃｃまたはｇ／ｃｍ３）で記録した。
【０１１６】
無水マレイン酸含有量（ＭＡＨ）−フーリエ変換赤外分光法（ＦＴＩＲ）分析
無水マレイン酸の濃度は、波数１７９１ｃｍ−１における無水マレイン酸のピーク高さの、ポリマー基準ピークに対する比によって判定され、それはポリエチレンの場合において、波数２０１９ｃｍ−１である。無水マレイン酸含有量は、この比に適切な校正定数を乗算することによって計算される。（ポリエチレンの基準ピークを有する）マレイン酸グラフト化オレフィン系ポリマーに使用される式は、式１に示されるように、以下の形態を有する。
ＭＡＨ（重量％）＝Ａ＊｛［ＦＴＩＲピーク面積＠１７９１ｃｍ−１］／［ＦＴＩＲピーク面積２０１９ｃｍ−１］＋Ｂ＊［ＦＴＩＲピーク面積＠１７１２ｃｍ−１］／［ＦＴＩＲ＿ピーク面積＠２０１９ｃｍ−１］｝  （式１）
【０１１７】
較正定数Ａは、Ｃ１３  ＮＭＲ標準を使用して判定することができる。実際の校正定数は、機器およびポリマーによって多少異なる場合がある。波数１７１２ｃｍ−１の第２の成分は、マレイン酸の存在の主な原因であり、これは新たにグラフト化された材料に対して無視できる。しかしながら、経時的に、無水マレイン酸は、水分の存在でマレイン酸に容易に変換される。表面積によっては、著しい加水分解が、周囲条件下で、わずか数日で起こり得る。酸は、波数１７１２ｃｍ−１で別個のピークを有する。式１の定数Ｂは、無水物基と酸基との間の減衰係数の差に対する補正である。
【０１１８】
試料調製手順は、２つの保護フィルムの間で、１５０〜１８０℃で１時間、加熱プレスで、典型的に０．０５〜０．１５ミリメートルの厚さのプレスを行うことによって始まる。ＭＹＬＡＲおよびＴＥＦＬＯＮは、プラテンから試料を保護するための好適な保護フィルムである。アルミ箔は絶対に使用してはいけない（無水マレイン酸は、アルミニウムと反応する）。プラテンは、約５分間、圧力（約１０トン）下にある必要がある。試料を、室温まで冷却させ、適切な試料ホルダに設置してからＦＴＩＲでスキャンする。バックグラウンドスキャンを、各試料スキャンの前、または必要に応じて、運転するべきである。試験の精度は、±５％未満の固有のばらつきを伴い、良好である。試料は、過剰な加水分解を防止するために乾燥剤と一緒に保管するべきである。生成物中の水分含有量は、０．１重量パーセントの高さまで測定される。しかしながら、無水物から酸への変換は、温度によって可逆的であり、完全な変換には最大１週間かかり得る。復帰は、１５０℃の真空オーブン内で実行されるのが最良であり、十分な真空度（＞２７インチＨｇ）が必要である。真空度が不十分な場合、試料は、酸化する傾向があり、約１７４０ｃｍ−１で赤外線のピークが生じ、グラフトレベルに対する値が低くなり過ぎる。無水マレイン酸および酸は、それぞれ約１７９１および１７１２ｃｍ−１でピークが表される。
【０１１９】
ゲル浸透クロマトグラフィー（ＧＰＣ）
クロマトグラフィーシステムは、内蔵型ＩＲ５赤外線検出器（ＩＲ５）を備えた、ＰｏｌｙｍｅｒＣｈａｒ  ＧＰＣ−ＩＲ（Ｖａｌｅｎｃｉａ、Ｓｐａｉｎ）高温ＧＰＣクロマトグラフからなる。オートサンプラーのオーブンコンパートメントを１６０℃に設定し、カラムコンパートメントを１５０℃に設定する。使用したカラムは、４つのＡｇｉｌｅｎｔ「Ｍｉｘｅｄ  Ａ」３０ｃｍ  ２０ミクロンの線形混合床カラム、および２０ｕｍのプレカラムである。クロマトグラフィー溶媒は、２００ｐｐｍのブチル化ヒドロキシトルエン（ＢＨＴ）を含有する、１，２，４−トリクロロベンゼンである。溶媒源は、窒素散布である。使用した注入体積は、２００マイクロリットルであり、流量は、１．０ミリリットル／分である。
【０１２０】
ＧＰＣカラムセットの較正は、個々の分子量間に少なくとも１０の間隔を有する、６つの「カクテル」混合物中に配置された、５８０〜８，４００，０００ｇ／モルの範囲の分子量を有する、２１の狭い分子量分布ポリスチレン標準物質を用いて実行される。標準物質は、Ａｇｉｌｅｎｔ  Ｔｅｃｈｎｏｌｏｇｉｅｓから購入される。ポリスチレン標準物質は、１，０００，０００ｇ／モル以上の分子量について「５０ミリリットルの溶媒中０．０２５グラム」、および１，０００，０００ｇ／モル未満の分子量について「５０ミリリットルの溶媒中０．０５グラム」で調製される。ポリスチレン標準物質を、８０℃で穏やかに撹拌しながら、３０分間溶解する。ポリスチレン標準物質ピーク分子量を、（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔ．６，  ６２１（１９６８）に記載されるような）式２：Ｍポリエチレン＝Ａ×（Ｍポリスチレン）Ｂ（式２）（式中、Ｍは分子量であり、Ａは０．４３１５の値を有し、Ｂは１．０に等しい）を使用して、エチレン系ポリマー分子量に変換する。
【０１２１】
五次多項式を使用して、それぞれのエチレン系ポリマー等価較正点に適合させる。ＮＩＳＴ標準物質ＮＢＳ１４７５が、５２，０００ｇ／モルの分子量で得られるように、カラム分解能およびバンド広がり効果を補正するために、Ａに対するわずかな調整（約０．４１５から０．４４）を行う。
【０１２２】
ＧＰＣカラムセットの合計プレート計数は、（「５０ミリリットルのＴＣＢ中０．０４ｇ」で調製され、穏やかに撹拌しながら２０分間溶解される）ＥＩＣＯＳＡＮＥで実行する。プレート計数（式３）および対称性（式４）を、２００マイクロリットル注入で以下の式に従って測定する。
【数１】
2021526163.tif 000003
、式中、ＲＶはミリリットルでの保持体積であり、ピーク幅はミリリットルであり、ピーク最大値はピークの最大高さであり、半分の高さはピーク最大値の１／２の高さである。
【数２】
2021526163.tif 000004
、式中、ＲＶはミリリットルでの保持体積であり、ピーク幅はミリリットルであり、ピーク最大値はピークの最大高さであり、１／１０の高さはピーク最大値の１／１０の高さであり、後方ピークはピーク最大値より後の保持体積でのピーク後部を指し、前方ピークはピーク最大値よりも早い保持体積でのピーク前部を表す。クロマトグラフィーシステムのプレート計数は、２２，０００超であるべきであり、対称性は０．９８〜１．２２であるべきである。
【０１２３】
試料は、ＰｏｌｙｍｅｒＣｈａｒ「Ｉｎｓｔｒｕｍｅｎｔ  Ｃｏｎｔｒｏｌ」ソフトウェアを用いて半自動で調製され、試料は、２ｍｇ／ｍｌで標的重量とし、溶媒（２００ｐｐｍのＢＨＴを含有）が、ＰｏｌｙｍｅｒＣｈａｒ高温オートサンプラーを介して、予め窒素をスパージしたセプタキャップ付バイアルに添加される。試料は、「低速」振とう下、１６０℃で３時間溶解される。
【０１２４】
Ｍｎ（ＧＰＣ）、Ｍｗ（ＧＰＣ）、およびＭｚ（ＧＰＣ）の計算は、ＰｏｌｙｍｅｒＣｈａｒ  ＧＰＣＯｎｅ（商標）ソフトウェア、等間隔の各データ収集点ｉ（ＩＲｉ）でベースラインを差し引いたＩＲクロマトグラム、および等式６からの点ｉの狭い標準較正曲線から得られたエチレン系ポリマー当量分子量（ｇ／モルにおけるＭポリエチレン、ｉ）を使用し、等式５〜８に従って、ＰｏｌｙｍｅｒＣｈａｒ  ＧＰＣ−ＩＲクロマトグラフの内蔵型ＩＲ５検出器（測定チャネル）を使用する、ＧＰＣの結果に基づく。続いて、エチレン系ポリマー試料のＧＰＣ分子量分布（ＧＰＣ−ＭＷＤ）プロット（ｗｔＧＰＣ（ｌｇＭＷ）対ｌｇＭＷプロット、ｗｔＧＰＣ（ｌｇＭＷ）は分子量ｌｇＭＷのエチレン系ポリマー分子の重量分率）を得ることができる。分子量は、ｇ／モルであり、ｗｔＧＰＣ（ｌｇＭＷ）は、
【数３】
2021526163.tif 000005
に従う。
【０１２５】
数平均分子量Ｍｎ（ＧＰＣ）、重量平均分子量Ｍｗ（ＧＰＣ）およびｚ平均分子量Ｍｚ（ＧＰＣ）は、次の等式のように計算することができる。
【数４】
2021526163.tif 000006
、
【数５】
2021526163.tif 000007
、
【数６】
2021526163.tif 000008
【０１２６】
経時的な偏差を監視するために、ＰｏｌｙｍｅｒＣｈａｒ  ＧＰＣ‐ＩＲシステムで制御されたマイクロポンプを介して各試料に流量マーカー（デカン）を導入する。この流量マーカー（ＦＭ）は、試料（ＲＶ（ＦＭ試料））内のそれぞれのデカンピークのＲＶを、狭い標準較正（ＲＶ（ＦＭ較正済み））内のデカンピークのＲＶと一致させることによって、各試料のポンプ流量（流量（公称））を直線的に補正するために使用する。その後、デカンマーカーピークの時間におけるあらゆる変化は、実験全体における流量（流量（有効））の線形シフトに関連すると仮定した。流量マーカーピークのＲＶ測定の最高精度を促進するために、最小二乗フィッティングルーチンを使用して、流量マーカー濃度クロマトグラムのピークを二次方程式に適合させる。次に、二次方程式の一次導関数を使用して、真のピーク位置を求める。流量マーカーピークに基づいてシステムを較正した後、（狭い標準較正に関して）有効流量を等式９のように計算する。流量マーカーピークの処理は、ＰｏｌｙｍｅｒＣｈａｒ  ＧＰＣＯｎｅ（商標）ソフトウェアを介して行われる。許容可能な流量補正は、有効流量が公称流量の０．５％以内であるようになされる。流量有効＝流量公称×（ＲＶ（ＦＭ校正済み）／ＲＶ（ＦＭ試料））（式９）。
【０１２７】
鎖ごとのグラフト計算方法
鎖ごとのグラフトは、次の式Ａを使用して計算される。
【数７】
2021526163.tif 000009
、式中、９８は、ＭＡＨ分子量である。グラフト化ポリマーの数平均分子量（Ｍｎ）を、ＧＰＣ試験方法（上記で概説）を使用して測定する。
【０１２８】
繊維引き裂き
ＵＶニス塗装基材または高密度段ボールを使用する組成物の繊維引き裂き（％）パーセント繊維引き裂き（ＦＴ）を、標準化された方法に従って決定した。Ｏｌｉｎｇｅｒ  Ｂｏｎｄ  Ｔｅｓｔｅｒを使用して、試料組成物のビーズ（０．０００１４ｌｂ／ｉｎ）を厚紙の札（５×６ｃｍ）上に適用し、第２の札を、試料組成物の上部に素早く配置した。約３秒間、軽い指圧を適用して、結合を所定の位置に保持した。試料は、室温および５０％の相対湿度で少なくとも４時間調製された。次に、試料を、試験温度で５時間〜２４時間調製した。試料（ｎ＝５）を手によって引き離し、破壊モード（繊維引き裂き、凝集破壊、接着破壊）および平均結果を記録した。
【０１２９】
熱応力
耐熱応力性（熱応力）を、Ｉｎｓｔｉｔｕｔｅ  ｏｆ  Ｐａｃｋａｇｉｎｇ  Ｐｒｏｆｅｓｓｉｏｎｓ（ＩｏＰＰ）によって調製された「ホットメルト接着剤の耐熱応力性を測定するための推奨される試験方法（Ｓｕｇｇｅｓｔｅｄ  Ｔｅｓｔ  Ｍｅｔｈｏｄ  ｆｏｒ  Ｄｅｔｅｒｍｉｎｉｎｇ  ｔｈｅ  Ｈｅａｔ  Ｓｔｒｅｓｓ  Ｒｅｓｉｓｔａｎｃｅ  ｏｆ  Ｈｏｔ  Ｍｅｌｔ  Ａｄｈｅｓｉｖｅｓ）」の方法Ｔ−３００６に従って測定した。１つの試料を調製するために、２インチ（５０．８ｍｍ）×３−３／１６インチ（８１ｍｍ）および２インチ（５０．８ｍｍ）×５−１／２インチ（１３９．７ｍｍ）の寸法を有する、Ｉｎｌａｎｄ  Ｃｏｒｒｕｇａｔｅｄ  Ｃａｒｄｂｏａｒｄから入手可能な２つの厚紙の札（長手方向に通る溝で切断する）を、Ｏｌｉｎｇｅｒ  Ｂｏｎｄ  Ｔｅｓｔｅｒ（適用温度１７７℃）を使用して、０．０００１４ｌｂ／インチの組成物を適用することによって結合し、このテスターを、さらなる熱の適用無しで、一定圧力で札を圧縮するために使用した。組成物をより短いクーポンの中央の溝に垂直に適用し、組成物が長いクーポンの片方の端部から３／４インチ（１９ｍｍ）になるようにクーポンを接合した。５つの複製物を、各組成物ごとに作成した。各クーポンは、２２℃〜２３℃、および相対湿度５０％で２４時間保管された。次に、図１に示すように、短いクーポン端部を試料ホルダ（１２）の端部と整列させて、試料（１０）は試料ホルダ（１２）に装填された。試料（１０）は、試料ホルダ（１０）の幅広のプレート（１４）で所定の位置に保持され、プレート（１４）は蝶ナット（１６）によって試料ホルダ（１２）に固定された。「２００ｇ」の重り（１８）を、接合部から３．９４インチ（１００ｍｍ）の距離でクーポン（２０）に取り付けた。重りに取り付けたペグを、より長いクーポンの端部に作製した孔内に置くことによって重り（１８）を固定した。次いで、クーポン（２０）および取り付けた重り（１８）を含む試料ホルダー（１２）を対流式オーブン（図示せず）内に置き、設定温度で平衡化して、２４時間オーブンに放置した。２４時間の最後に、接合部の少なくとも８０％（すなわち、４つの接合部）が破壊されていない場合、次いで試料は試験温度での耐熱性試験に合格したものと見なされる。最大合格耐熱応力性（温度）を決定するまで、オーブンの温度を変化させた。すべての新しい接合クーポン試料を、各試験温度で使用した。結果は熱応力温度（℃）として報告される。
【０１３０】
溶融粘度
溶融粘度（１７７℃、または表記温度における）を、Ｂｒｏｏｋｆｉｅｌｄ  Ｖｉｓｃｏｍｅｔｅｒ  ＭｏｄｅｌおよびＢｒｏｏｋｆｉｅｌｄ  ＲＶ−ＤＶ−ＩＩ−Ｐｒｏ粘度計スピンドル３１を使用して測定した。試料を、アルミ製の使い捨て管状チャンバに注入し、それを順次Ｂｒｏｏｋｆｉｅｌｄ  Ｔｈｅｒｍｏｓｅｌに挿入し、所定の位置に係止した。試料チャンバは、スピンドルを挿入して回転させるときに、チャンバが回転しないことを確実にするために、Ｂｒｏｏｋｆｉｅｌｄ  Ｔｈｅｒｍｏｓｅｌの下部に適合するノッチを下部に有する。試料（約８〜１０グラム）を、溶融した試料が試料チャンバの上部よりも１インチ下になるまで、必要な温度まで加熱した。粘度計装置を下降させ、スピンドルを試料チャンバの中央に沈めたが、スピンドルはチャンバの側面に触れなかった。粘度計のブラケットがＴｈｅｒｍｏｓｅｌ上に揃うまで、下降を続けた。粘度計の電源を入れ、粘度計のｒｐｍ出力に基づいて、合計トルク容量の４０〜６０パーセントの範囲内のトルク読み取りをもたらす定常剪断速度で作動するように設定した。読み取りを、１５分間毎分行う、または値が安定するまで行い、その時点で最終読み取りを記録した。
【０１３１】
示差走査熱量測定（ＤＳＣ）
示差走査熱量測定（ＤＳＣ）を使用して、広範囲の温度にわたるポリマーの融解、結晶化、およびガラス転移挙動を測定することができる。例えば、ＲＣＳ（冷蔵冷却システム）およびオートサンプラーを装備するＴＡ  Ｉｎｓｔｒｕｍｅｎｔｓ  Ｑ１０００  ＤＳＣを使用して、この分析を実行した。試験中、５０ｍｌ／分の窒素パージガス流量を使用した。各試料を薄いフィルムに１９０℃で溶融プレスし、次いで、溶融した試料を室温（２５℃）まで空冷した。「３〜１０ｍｇ」、直径６ｍｍの試験片を、冷却したポリマーから抽出し、重量を量り、軽量のアルミニウム皿（５０ｍｇ）に配置し、および圧着して閉じた。その後、その熱特性を決定するために分析を行った。
【０１３２】
サンプルの熱的挙動は、サンプルの温度を上下させて、熱流対温度プロファイルを作成するによって決定した。最初に、試料を１８０℃まで急速に加熱し、３分間等温に保って、その熱履歴を除去した。次に、試料を１０℃／分の冷却速度で−８０℃まで冷却し、−８０℃で３分間等温に保った。次いで、試料を１０℃／分の加熱速度で１８０℃まで加熱した（これが、「第２の加熱」勾配である）。冷却曲線および第２の加熱曲線を記録した。決定した値は、外挿溶融開始Ｔｍおよび外挿結晶化開始Ｔｃである。
【０１３３】
融解熱（Ｈｆ）およびピーク融解温度は、第２の熱曲線から報告した。ピーク結晶化温度は、冷却曲線から測定された。
【０１３４】
溶融転移の開始と終了との間のベースラインを最初に引くことによって、融点ＴｍをＤＳＣ加熱曲線から決定した。次いで、溶融ピークの低温度側のデータに接線を描いた。この線が、ベースラインと交差する場所が、外挿された融解開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に説明されている通りである。
【０１３５】
結晶化温度（Ｔｃ）は、結晶化ピークの高温側に接線を引いたことを除いて、上記のＤＳＣ冷却曲線から決定された。この接線がベースラインと交差する場所が、外挿された結晶化開始（Ｔｃ）である。
【０１３６】
ガラス転移温度（Ｔｇ）は、ＤＳＣ加熱曲線から決定し、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７８−２７９（Ｅｄｉｔｈ  Ａ．Ｔｕｒｉ  ｅｄ．，２ｄ  ｅｄ．１９９７）に記載されるように、試料の半分で液体熱容量が増加した。ベースラインをガラス転移領域の下および上から引き、Ｔｇ領域を通って外挿した。試料の熱容量がこれらのベースラインの中間にある温度が、Ｔｇである。
【０１３７】
剥離接着破壊温度（ＰＡＦＴ）およびせん断接着破壊温度（ＳＡＦＴ）
剥離接着破壊温度（ＰＡＦＴ）を、剥離モードにおいて「１００ｇの重り」で、ＡＳＴＭ  Ｄ４４９８に従って試験した。試験は室温（２５℃／７７°Ｆ）で開始し、０．５℃／分の平均速度で温度を上昇させた。
【０１３８】
せん断接着破壊温度（ＳＡＦＴ）を、せん断モードにおいて、「５００ｇの重り」で、ＡＳＴＭ  Ｄ４４９８に従って測定した。テストを、室温（２５℃／７７°Ｆ）で開始し、オーブン温度を０．５℃／分の平均速度で上昇させた。試験片が破壊された温度を記録した。
【０１３９】
ＰＡＦＴおよびＳＡＦＴ試験用の試料を、各６×１２インチ（１５２×３０５ｍｍ）の寸法の４０ポンドのクラフト紙の２枚のシートを使用して調製した。底部シート上、長さ方向に、かつ１インチ（２５ｍｍ）の間隙だけ離して、「１．７５インチまたは２．００インチ（４５ｍｍまたは５１ｍｍ）幅」の２枚の条片の片面感圧テープ（マスキングテープなど）を平行に接着した。試験する組成物試料を、１７７℃（３５０°Ｆ）に加熱し、テープ片の間に形成した隙間の中央に均等になるようにたらした。その後、組成物が過度に厚くなる前に、２つのガラスロッドを、１つのロッドはテープの上に直接乗り、間隙の各側で同じテープ片によって水平にされ、その後に第２のロッド、（２つのロッド間に）第２の紙シートが続き、シートの長さに滑らせた。これは、第１のロッドがテープ片の間の隙間に組成物を均等に広げ、第２のロッドが隙間の上部およびテープ片の上部にわたる第２のシートを均等に圧縮するような様式で行われた。それゆえ、単一の「１インチ（２５．４ｍｍ）幅」の試料シート片を、２つのテープ片の間で作成し、紙シートを結合した。そのように結合されたシートを、横に切断して、「幅１インチ（２５．４ｍｍ）」および「長さ３インチ（７６．２ｍｍ）」の片にし、各片が、中央に「１インチ×１インチ（２５ｍｍ×２５ｍｍ）」の接着試料結合を有した。この片を、必要に応じて、ＰＡＦＴおよびＳＡＦＴ試験で使用した。
【０１４０】
実験
１．ＭＡＨ官能化エチレン／オクテンコポリマー１の調製
反応混合物を、取り扱いと供給を容易にするために、ベースポリマー、無水マレイン酸（ＭＡＨ）、および鉱油（１：１）で希釈された過酸化物（ＰＯＸ）で構成した。ＰＯＸは、２，５−ジメチル−２，５−ジ（ｔｅｒｔ−ブチルペルオキシ）ヘキサン（ＤＢＰＨ、ＣＡＳ  Ｎｏ．７８−６３−７）であり、Ａｒｋｅｍａ社またはＡｋｚｏ  Ｎｏｂｅｌ社から入手できた。ＭＡＨを、ＭａｇｎａＫｒｏｎ社から入手した。「３５０ＳＵＳホワイトミネラルオイル」を使用して、ＰＯＸを希釈した。表１を参照されたい。グラフト反応を行い（押出機）、グラフト化ポリマーをペレット化した。
【表１】
2021526163.tif 000010
【０１４１】
装置および実験条件
グラフト反応を、直列に配置された２つの９２ｍｍ、同時回転二軸ねじ押出機で実行した。各押出機は、１１のバレル（４０Ｌ／Ｄ）を伴って構成され、８８の合計Ｌ／Ｄ比を提供した。各押出機について、最大ねじ速度は、６２５ｒｐｍであり、モータ出力は、７００ＨＰであった。押出設定は、「ロスインウェイト式フィーダ」を装備し、ＰＯＸおよび溶融ＭＡＨは、それぞれ第１の押出機のバレル４Ｂおよびバレル３Ｂで押出機に計量供給された。運転率は、１２００〜２０００ｌｂｓ／時であった。不活性雰囲気を維持し、酸化を最小限に抑えるために、窒素ガスを、押出機１の第１のバレル１内に、約５つの時間ごとの標準立方フート（ＳＣＦＨ）で注入した。押出機２のバレル１０を真空（２０’Ｈｇ）にした。押出機１および押出機２の操作条件を、表２に示す。押出機２の下流の「化合物設定」は、ギアポンプ、スクリーンチェンジャー、ウォータースライド、ストランドペレタイザーが含まれる。
【表２】
2021526163.tif 000011
【０１４２】
ペレット化
湿式カットウォータースライド、ストランドペレタイザーが、公称０．１２５インチのダイスホール径開口部を有する、４０のホールダイスからなる。ウォータースライドは、８つのスプレーゾーン（ゾーンあたり３つのスプレーノズル）を有し、得られたペレット／水スラリーを、スピンドライヤを使用して分離した。水温は、５０°Ｆ〜６５°Ｆに維持され、水スライドするために約６０ｇｐｍで汲み上げられた。カッター速度は、約１２００±１５０ｒｐｍである。
【０１４３】
２．組成物の生成
組成物、さらにホットメルト接着剤組成物を製造するために使用される材料を以下の表３に示す。表３の開始材料の重量を測定し、次いで温度制御機能を備えた小型缶ミキサーを使用して、１７７℃で３０分間、１００ｒｐｍで溶融ブレンドする。組成物およびそれらの用途性能データを、以下の表３〜５に提供する。
【０１４４】
鎖あたりのグラフトを、式Ａを使用して計算した。たとえば、ＥＯ１（ＭＡＨ官能化エチレン／オクテンコポリマー１）の場合、ＭＡＨグラフトレベル１．９２重量％と式Ａ（上記参照）のＭｎ１０３６７ｇ／モルに置き換えて、グラフトあたりの鎖＝（１．９２／９８）／（９８．０８／１０３６７）＝２．０７である。
【表３−１】
2021526163.tif 000012
【表３−２】
2021526163.tif 000013
【表４】
2021526163.tif 000014
【０１４５】
ＵＶニス塗装基材のためのホットメルト接着剤の組成物、および用途性能データを表４に列挙する。表４に示されるように、ＭＡＨ官能化エチレン／オクテンコポリマー（実施例１および実施例２）を含有する組成物は、（ｉ）−２０℃〜６０℃の範囲でより高い繊維引き裂き（≧８０％）、（ｉｉ）ＥＶＡ（ＣＳ．１）、またはＧＡ１９５０のみ（ＣＳ．２）、またはＧＡ１９５０およびＧＡ１０００Ｒ（ＣＳ．３およびＣＳ．４）、または記されるように、鎖あたりのグラフト数が少ないＧＡ１９５０およびＭＡＨグラフト化エチレン系ポリマー（ＣＳ．５、ＣＳ．６、ＣＳ．７、およびＣＳ．８）を含有する比較組成物よりも高い熱応力（≧６４℃）を呈する。
【表５】
2021526163.tif 000015
【０１４６】
「高密度段ボール」に対するホットメルト接着剤組成物および用途性能データを表５に列挙する。表５に示されるように、ＭＡＨ官能化エチレン／オクテンコポリマー（Ｅｘ．３）を含有する組成物は、（ｉ）−２０℃〜６０℃の範囲でより高い繊維引き裂き（≧８０％）、ならびに（ｉｉ）ＥＶＡ（ＣＳ．１）、またはＧＡ１９００のみ（ＣＳ．９）、またはＧＡ１９００およびＧＡ１０００Ｒ（ＣＳ．１０）、または記されるように、鎖あたりのグラフト数が少ないＧＡ１９００およびＭＡＨグラフト化エチレン系ポリマー（ＣＳ．１１、およびＣＳ．１２）を含有する比較組成物よりも高い熱応力（≧６０℃）を呈する。
【図１】
2021526163.tif 000016
【国際調査報告】
2021526163.tif 000017
2021526163.tif 000018
2021526163.tif 000019